Brevet FR2952067A1 — publié le 20110506

COMPOSITION FILMOGENE RENFERMANT UN AGENT APTE A PIEGER LE FORMALDEHYDE L'invention se rapporte à une composition filmogène destinée à être appliquée sur une surface intérieure d'un bâtiment, qui renferme un agent apte à piéger le formaldéhyde. Des matériaux très divers sont utilisés pour la construction et l'aménagement intérieurs des bâtiments d'habitation et de bureaux. Certains de ces matériaux tels que les isolants acoustiques et/ou thermiques, les panneaux de bois, le mobilier et les éléments de décoration utilisent des adhésifs, des peintures et des vernis mettant en oeuvre du formaldéhyde. La proportion de formaldéhyde libre dans ces matériaux est déjà très faible. Néanmoins, la réglementation en matière de protection contre les émissions indésirables de produits pouvant présenter un risque pour la santé des individus devient plus stricte et impose de réduire encore la quantité de formaldéhyde libre ou susceptible d'être émis par les matériaux au cours du temps. Des moyens pour réduire la quantité de formaldéhyde à l'intérieur de bâtiments sont connus. Il a été proposé d'inclure des particules d'oxyde de titane photocatalytique dans une peinture (CN-A-1912037, CN-C-1290948 et CNC1303168) ou un matériau en plâtre (US-A-2005/0226761), un papier ou un matériau textile, plastique ou en bois (EP-A-1 437 397). II est aussi connu d'utiliser un hydrazide dans un matériau de construction à base de plâtre ou de ciment (US-A-2004/0101695 et JP-A-2004115340), ou dans une peinture (JP-A-2000095980). Il a encore été proposé d'ajouter de la poudre de coquille d'huitre calcinée dans une peinture ou un papier, notamment un papier peint (JP-A-30 2005230729. On connaît encore des peintures à l'eau qui contiennent, en tant qu'agent apte à réduire la quantité de formaldéhyde, un acide aminé ou un sel de cet acide, un peptide ou un sulfite (CN-A-101016426). La présente invention a pour but de réduire la quantité de formaldéhyde présent à l'intérieur des bâtiments. Pour atteindre ce but, la présente invention propose une composition filmogène qui contient un agent apte à piéger le formaldéhyde. Par « composition filmogène » on entend une composition apte à former un film ou un feuil par départ du milieu de dispersion contenu initialement dans ladite composition. Le film obtenu est adhérent au support sur lequel la composition filmogène a été appliquée. En particulier, la composition filmogène selon l'invention est une peinture ou un vernis. Par « agent apte à réagir avec le formaldéhyde » on entend un composé organique qui se lie au formaldéhyde par liaison covalente. L'agent apte à réagir avec le formaldéhyde conforme à l'invention est choisi parmi : 1 - les composés à méthylène(s) actif(s), de préférence répondant aux formules suivantes : > FORMULE (I) RIù(0)a O O (0)b R2 25 R3 dans laquelle : RI et R2, identiques ou différents, représentent un atome d'hydrogène, un radical alkyle en C1-C20, de préférence C1-C6, un radical amino ou un radical de formule ù(CH2)pùOùCùR4 O dans laquelle R4 représente un radical CH2ùCùCH3 O ou C=CH2 R5 où R5 = H ou ûCH3 et p est un nombre entier variant de 1 à 6 - R3 représente un atome d'hydrogène, un radical alkyle en CI- Clo, un radical phényle ou un atome d'halogène - a est égal à 0 ou 1 - b est égal à 0 ou 1 - n est égal à 1 ou 2 Les composés de formule (I) préférés sont : - la 2,4-pentanedione : R~=-CH3; R2=-CH3; R3=H;a=O;b=0;n=1 - la 2,4-hexanedione : R~=-CH2-CH3; R2=-CH3; R3 = H ; a = 0 ; b = 0 ; n = 1 - la 3,5-heptanedione R~=-CH2-CH3;R2=-CH2-CH3; R3=H;a=O;b=0;n=1 - la 2,4-octanedione : R~ _ -CH3 ; R2 = -(CH2)3-CH3 ; R3 = H ; a = 0 ; b = 0 ; n = 1 - l'acétoacétamide : R~=-CH3; R2 = -NH2 ; R3 = H ; a = 0 ; b = 0 ; n = 1 - l'acide acétoacétique : R1=-CH3; R2 = H ; R3 = H ; a = 0 ; b = 1 ; n = 1 - le méthylacétoacétate : R1 =-CH3; R2=-CH3; R3= H ; a=0; b= 1 ; n = 1 - l'éthylacétoacétate : R~=-CH3;R2=-CH2-CH3; R3=H;a=O;b=1;n=1 - le n-propylacétoacétate : R~=-CH3;R2=-(CH2)2-CH3; R3=H;a=O;b=1;n=1 - l'iso-propylacétoacétate : R~=-CH3; R2=-CH(CH3)2;R3=H;a=0;b=1 ;n=1 - l'iso-butylacétoacétate : R1 = -CH3 ; R2 = -CH2-CH(CH3)2 ; R3 = H ; a = O ; b = 1 ; n = 1 - le t-butylacétoacétate : R1=-CH3; R2=-C(CH3)3;R3=H;a=0;b=1 ;n=1 - le n-hexylacétoacétate : R~ _ -CH3 ; R2 = -(CH2)5-CH3 ; R3 = H ; a = 0 ; b = 1 ; n = 1 - le malonamide : R~=-NH2;R2=-NH2;R3=H;a=0;b=0;n=1 - l'acide malonique : R~=H;R2=H;R3=H;a=1 ;b=1 ;n=1 - le diméthylmalonate : R1=-CH3; R2=-CH3; R3=H;a=1;b=1;n=1 - le diéthylmalonate : R1=-CH2-CH3;R2=-CH2-CH3; R3=H;a=1;b=1;n=1 - le di-n-propylmalonate : R~ = -(CH2)2-CH3 ; R2 = -(CH2)2-CH3 ; R3 = H ; a = 1 ; b = 1 ; n = 1 - le di-iso-propylmalonate : R~ = -CH(CH3)2 ; R2 = -CH(CH3)2 ; R3 = H ; a = 1 ; b = 1 ; n = 1 - le di-n-butylmalonate : R~ = -(CH2)3-CH3 ; R2 = -(CH2)3-CH3 ; R3 = H ; a = 1 ; b = 1 ; n = 1 - l'acide acétonedicarboxylique : R~=H;R2=H; R3=H;a=1 ;b=1 ;n=2 - le diméthylacétonedicarboxylate : R~=-CH3; R2=-CH3; R3=H;a=1;b=1;n=2 - le 1,4-butanedioldiacétate R~ = -CH3 ; R2 = -(CH2)4-O-CO-CH2-CO-CH3 ; R3 = H ; a = 0 ; b = 1 ; n = 1 - le 1,6-hexanedioldiacétate R~ = -CH3 ; R2 = -(CH2)6-O-CO-CH2-CO-CH3 ; R3 = H ; a = 0 ; b = 1 ; n = - le méthacryloxyéthylacétoacétate R~ = -CH3 ; R2 = -(CH2)2-O-CO-C(CH3)=CH2 ; R3 = H ; a = 0 ; b = 1 ; n = 1. - FORMULE (II) R6 CHR7ùC N (II) dans laquelle - R6 représente un radical cyano ou un radical 30 (0)cù R$ O dans lequel : - R8 représente un atome d'hydrogène, un radical alkyle en C1-C20, de préférence C1-C6, ou un radical amino - c est égal à 0 ou 1 - R7 représente un atome d'hydrogène, un radical alkyle en CI-Clo, un radical phényle ou un atome d'halogène. Les composés de formule (II) préférés sont : - le 2-méthylcyanoacétate : R6 = -CO-O-CH3 ; R7 = H - le 2-éthylcyanoacétate : R6 = -CO-O-CH2-CH3 ; R7 = H - le 2-n-propylcyanoacétate : R6 = -CO-O-(CH2)2-CH3 ; R7 = H - le 2-iso-propylcyanoacétate : R6 = -CO-O-CH(CH3)2 ; R7 = H - le 2-n-butylcyanoacétate : R6 = -CO-O-(CH2)3CH3 ; R7 = H - le 2-iso-butylcyanoacétate : R6 = -CO-O-CH2-CH(CH3)2 ; R7 = H - le 2-ter-butylcyanoacétate : R6 = -CO-O-C(CH3)3 ; R7 = H - le 2-cyanoacétamide : R6 = -CO-NH2 ; R5 = H - le propanedinitrile : R6 = -CEN ; R5 = H > FORMULE (III) CH2ùOùCOùCH2ùR9 R9 CH2ùCOùOùCH2ùCù(CH2)qùCH3 CH2ùOùCOùCH2ùR9 dans laquelle - R9 représente un radical CùN ou COùCH3 - q est un nombre entier variant de 1 à 4. Les composés de formule (III) préférés sont : - le triméthylolpropane triacétoacétate : R9 = -CO-CH3 ; q = 1 - le triméthylolpropane tricyanoacétate : R9 =-CEN ; q = 1 - FORMULE (IV) (0)rA (0)r dans laquelle - A représente un radical ù(CH2)3 ou C (C H3)2 - r est égal à 0 ou 1 Les composés de formule (IV) préférés sont : - la 1,3-cyclohexanedione : A = -(CH2)3 ; r = 0 - l'acide de Meldrum : A = -C(CH3)2- ; r = 1 2 - les tannins, notamment condensés, tels que les tannins de mimosa, de quebracho, de pin, de noix de pécan, de bois de ciguë et de sumac. 3 - les amides, par exemple l'urée, la 1,3-diméthylurée, l'éthylèneurée et ses dérivés tels que la N-hydroxyéthylèneurée, la N-aminoéthyléthylèneurée, la N-(3-allyloxy-2-hydroxypropyl)aminoéthyléthylèneurée, la N-acryloxyéthyléthylèneurée, la N-méthacryl-oxyéthyléthylèneurée, la N-acrylaminoéthyléthy- lèneurée, la N-méthacrylaminoéthyl-éthylèneurée, la N-méthacryloxy- acétoxyéthylèneurée, la N-méthacryloxyacétamino-éthyléthylèneurée et la N-di(3-allyoxy-2-hydroxypropyl)aminoéthyléthylèneurée, la biurée, le biuret, le triuret, l'acrylamide, le méthacrylamide, les polyacrylamides et les polyméthacrylamides, La quantité d'agent apte à piéger le formaldéhyde à utiliser peut varier dans une large mesure selon le type de composition filmogène utilisée et l'utilisation souhaitée. En général, l'agent apte à piéger le formaldéhyde représente 0,05 à 35 % en poids de la matière sèche de la composition filmogène, de préférence de 1 à 20 %, et mieux encore de 4 à 10 %. L'agent apte à réagir avec le formaldéhyde peut encore être choisi parmi les hydrazides suivants, pour autant que sa teneur représente au moins 4 % en poids de la matière sèche de la composition filmogène, de préférence 6 à 30 % et avantageusement 10 à 20 % : a) monohydrazides de formule R1CONHNH2 dans laquelle RI représente un radical alkyle, par exemple méthyle, éthyle, n-propyle, isopropyle, n-butyle, sec-butyle ou ter-butyle, ou un radical aryle, par exemple phényle, biphényle ou naphtyle, étant entendu qu'un atome d'hydrogène desdits radicaux alkyle ou aryle peut être remplacé par un groupe hydroxy ou un atome d'halogène, et ledit radical aryle peut être substitué par un radical alkyle, par exemple méthyle, éthyle ou n-propyle, b) dihydrazides de formule H2NHN-X-NHNH2 dans laquelle X représente un radical ûCO- ou ûCO-Y-CO, et Y est un radical alkylène, par exemple méthylène, éthylène ou triméthylène, ou un radical arylène, par exemple phénylène, biphénylène ou naphtylène, étant entendu qu'un atome d'hydrogène desdits radicaux alkylène ou arylène peut être remplacé par un groupe hydroxy ou un atome d'halogène, et ledit radical aryle peut être substitué par un radical alkyle, par exemple méthyle, éthyle ou n-propyle. A titre d'exemples, on peut citer le dihydrazide d'acide oxalique, le dihydrazide d'acide malonique, le dihydrazide d'acide succinique, le dihydrazide d'acide adipique, le dihydrazide d'acide sébacique, le dihydrazide d'acide maléique, le dihydrazide d'acide fumarique, le dihydrazide d'acide diglycolique, le dihydrazide d'acide tartrique, le dihydrazide d'acide malique, le dihydrazide d'acide isophtalique, le dihydrazide d'acide téréphtalique et le carbohydrazide, c) polyhydrazides tels que les trihydrazides, notamment le trihydrazide d'acide citrique, le trihydrazide d'acide pyromellitique, le 1,2,4- benzènetrihydrazide, le trihydrazide d'acide nitriloacétique et le trihydrazide d'acide cyclohexanetricarboxylique, les tétrahydrazides, notamment le tétrahydrazide d'acide éthylènediaminetétraacétique, le tétrahydrazide d'acide 1,4,5,8-naphtoïque, et les polyhydrazides formés à partir d'un monomère hydrazide contenant un groupe polymérisable, par exemple un poly(hydrazide d'acide acrylique) ou un poly(hydrazide d'acide méthacrylique). La composition filmogène conforme à l'invention est une composition fluide, liquide ou ayant une consistance légèrement pâteuse, qui peut s'étaler en couche mince sur un matériau pour former après séchage (durcissement) un revêtement mince (film ou feuil) adhérent et résistant ayant un rôle protecteur et/ou décoratif. La composition filmogène peut être utilisée notamment comme un apprêt ou une peinture. De manière générale, la composition filmogène comprend un milieu de dispersion, un liant, des pigments, des charges et des additifs. Le milieu de dispersion joue le rôle de solvant ou de dispersant inerte des constituants précités et permet en outre d'ajuster la viscosité et la rhéologie de la composition filmogène afin d'assurer une application aisée sur le matériau à revêtir. Le milieu de dispersion peut être l'eau ou un solvant organique. L'eau représente généralement 30 à 95 % du poids total de la composition filmogène. Le solvant organique peut être choisi parmi les hydrocarbures, par exemple le white-spirit, l'essence de térébenthine, le monochlorobenzène et le1,2-dichlorobenzène, les alcools, par exemple l'alcool éthylique, isopropylique, n-butylique et éthyl-2-hexylique, les éthers de glycol, par exemple le butylglycol, les alkyldiglycols, l'acétate de butylglycol et les éthers de propylèneglycol, les esters, par exemple l'acétate d'éthyle, d'isopropyle, d'amyle et de butylglycol, et les cétones, par exemple la méthyéthylcétone, le méthylbutylcétone, la méthyisobutylcétone, l'isophorone et la diacétone-alcool. Le milieu de dispersion peut aussi être constitué d'un mélange d'eau et d'une faible proportion d'au moins un des solvants organiques précités qui a pour fonction d'augmenter la solubilisation du liant et joue ainsi le rôle de cosolvant. La proportion de co-solvant représente généralement au plus 5 % du poids total de la composition filmogène. Le liant assure le lien entre tous les constituants et permet que la composition filmogène adhère au matériau sur lequel elle est appliquée. Le liant (aussi dénommé « résine ») peut être d'origine naturelle, par exemple une huile siccative (ester de glycérol et d'acide(s) gras), une gomme ou une résine naturelle (damar, copal, gomme laque ou colophane), ou d'origine synthétique, par exemple un dérivé du caoutchouc (caoutchouc cyclisé ou chloré), un dérivé de la cellulose (nitrocellulose, acétate, propionate ou acétobutyrate de cellulose), une résine vinylique (polyacétate de vinyle, copolymère de chlorure de vinyle, copolymère de propionate de vinyle), une résine alkyde (ester de polyalcool et de diacide(s) phtalique(s)), une résine acrylique (poly(méth)acrylate de méthyle ou d'éthyle), un polyester saturé ou insaturé, un polyepoxyde (obtenu par réaction d'épichlorhydrine et de bisphénol A et/ou F), un aminoplaste (résine urée-formol ou mélamine-formol), une résine phénolique (phénol-formol), une résine polyuréthane (mono- ou bicomposant) ou une résine modifiée silicone. La proportion de liant représente généralement 5 à 65 % en poids de la matière sèche de la composition filmogène. Les pigments confèrent opacité et couleur à la composition filmogène et contribuent en outre à améliorer les propriétés physiques du film, notamment sa dureté, son imperméabilité ou sa résistance à la corrosion. Les pigments sont des solides pulvérulents, de granulométrie très fine (généralement inférieure à 1 pm), insolubles dans le milieu de dispersion. Les pigments peuvent être minéraux, par exemple des oxydes métalliques, métalloïdes et/ou d'alcalins (titane, zinc, chrome, antimoine, nickel, plomb, potassium, molybdène) et des sulfures métalliques, notamment de zinc et/ou de cadmium. Les pigments peuvent également être organiques, par exemple des dérivés azoïques, des dérivés de la phtalocyanine, d'anthraquinone, de pérylène ou de thioindigo, des pigments isoindolines ou isoindolinone, des pigments de quinacridone, de dioxazine ou à base de dicétopyrrolopyrrole, et le noir de carbone. Les pigments peuvent encore être des pigments à effet, par exemple des pigments d'aluminium pour la réalisation de peintures « métallisées », ou des nacres, notamment à base de micas enrobés de couches minérales (dioxyde de titane ou oxyde de fer) ou organiques (phtalocyanine). Les charges participent à l'amélioration des propriétés mécaniques, chimiques et rhéologiques. Ce sont des solides pulvérulents de granulométrie supérieure à celle des pigments (supérieure à 1 pm), essentiellement minéraux, de couleur blanche, insolubles dans le milieu de dispersion et ne présentant pas ou peu de pouvoir opacifiant. Les charges sont par exemple le carbonate de calcium, le sulfate de calcium, le sulfate de barium, le kaolin, le talc, le silicate de calcium et les silices (quartz, silice amorphe et diatomées). Les pigments et les charges constituent la charge solide de la composition filmogène. La quantité de pigments et de charges représente généralement 10 à 95 % en poids de la matière sèche de la composition filmogène, de préférence 35 à 95 % en poids de la matière sèche. Les additifs sont des produits auxiliaires présents dans la composition filmogène en faible quantité, généralement 0,3 à 5 % en poids de la matière sèche de la composition filmogène, de préférence 1 à 3 %. Ces additifs sont par exemple des agents rhéologiques qui aident à l'application de la composition filmogène avec une épaisseur importante et assurent la stabilité au stockage (bentonite, huile de ricin hydrogénée, résine de polyamide) ; des agents dispersants et des agents mouillants des pigments et des charges (lécithine de soja, polyacrylate, silicones) ; des agents anti-bulles (polyacrylate, silicones) ; des agents anti-peaux (oximes, par exemple méthyléthylcétoxime et cyclohexanoximes) ; des agents d'étalement (éthers et esters de glycols, huiles silicones, dérivés fluorés) ; des agents de matité (silicates, silice, cires de polyéthylène) ; des plastifiants (hydrocarbures chlorés ou non, polyéthers vinyliques) ; des lubrifiants (stéarate de calcium et polyols) ;des catalyseurs (dibutyldilaurate d'étain) et siccatifs (naphténate et octanoate de plomb ou de cobalt) ; des agents de conservation (biocides) ; des agents anti-rayure ; des agents anti-salissure ; des agents ignifuges ; des agents anti-UV, des agents absorbeurs d'humidité et des agents anti-mousse. 2952067 Il Comme indiqué précédemment, la composition filmogène est de préférence une peinture ou un vernis, avantageusement une peinture en phase aqueuse (ou « peinture à l'eau »). La composition filmogène conforme à l'invention peut être préparée 5 facilement par les moyens connus de l'homme du métier, par exemple en incorporant l'agent apte à piéger le formaldéhyde lors de la préparation de la composition filmogène, conjointement avec le liant, les pigments, les charges et/ou les additifs, ou plus simplement en ajoutant ledit agent dans une composition filmogène classique. Ce dernier mode de préparation est préféré. 10 Dans ce cas, l'ajout de l'agent apte à piéger le formaldéhyde se fait de préférence sous agitation de manière à obtenir un mélange homogène. La composition filmogène selon l'invention est appliquée sur le support désiré dans les mêmes conditions qu'une composition filmogène classique ne contenant pas d'agent apte à piéger le formaldéhyde, par exemple par les 15 techniques d'enduction, de « casting », de pulvérisation, de trempage ou d'immersion. Le matériau sur lequel peut être appliquée la composition filmogène selon l'invention dépend essentiellement de la nature du milieu de dispersion (eau ou solvant organique). On peut citer le bois, le plâtre, le béton, le ciment, 20 le bois, le métal, les revêtements muraux, notamment les voiles et les toiles à peindre à base de fibres de verre. De manière particulièrement avantageuse, la composition filmogène est une peinture à l'eau qui est appliquée sur un matériau, notamment une toile à peindre constituée de fibres de verre, qui renferme déjà un agent apte à piéger le formaldéhyde, ce qui permet d'abaisser 25 encore le niveau de formaldéhyde à l'intérieur des bâtiments. Les exemples qui suivent permettent d'illustrer l'invention sans toutefois la limiter EXEMPLE 1 Dans un récipient contenant 1000 g d'une composition filmogène 30 maintenue sous agitation, on ajoute 40 g d'acétoacétamide. La composition filmogène est une peinture acrylique contenant de l'eau, un liant, des pigments et des adjuvants (Référence Evolutex® commercialisée par Sigma Coating ; teneur en matière sèche : 58 %). On applique la composition filmogène ainsi obtenue à l'aide d'un rouleau sur une toile à peindre et on laisse sécher. La toile peinte renferme 217,5 g/m2 de peinture et 14 g/m2 d'acétoacétamide. Cette toile est soumise aux tests d'absorption et de désorption de formaldéhyde dans les conditions suivantes. Un échantillon de la toile peinte est placé dans un dispositif conforme à la norme ISO 16000-9, modifié en ce que le taux d'humidité relative est égal à 50 % dans la chambre de test contenant l'échantillon à analyser et dans la chambre de référence ne contenant aucun échantillon de la toile peinte. a) dans un premier temps, la chambre test et la chambre de référence sont alimentées en continu avec un flux d'air contenant environ 140 pg/m3 de formaldéhyde pendant 4 jours. On mesure la quantité de formaldéhyde dans l'air sortant des chambres de test et de référence à différentes échéances et on calcule le pourcentage de formaldéhyde adsorbé par la toile peinte. b) dans un deuxième temps, on alimente la chambre de test et la chambre de référence avec de l'air ne contenant pas de formaldéhyde pendant 48 heures et on mesure la quantité de formaldéhyde présent dans l'air à la sortie desdites chambres à différentes échéances. Le formaldéhyde est mesuré par chromatographie en phase liquide 20 (HPLC) dans les conditions de la norme ISO 16000-3. Les résultats sont donnés dans le tableau 1 suivant (le pourcentage de formaldéhyde adsorbé est indiqué entre parenthèses). Tableau 1 Exemple 1 Référence a) formaldehyde adsorbé (pg/m3) -après8h 68(48%) 130 - après 48 h 60 (50 %) 120 - après 72 h 64 (51 %) 130 -après96h 79(44%) 140 b) formaldéhyde émis (pg/m3) 10 16 - après 24 h - après 48 h 11 13 On constate que la toile peinte de l'exemple 1 selon l'invention permet de piéger une part importante du formaldéhyde présent dans l'air (environ 50 0/0 sur la durée du test). La proportion de formaldéhyde piégé est constante pendant la durée du test. Le niveau d'émission du formaldéhyde la toile peinte de l'exemple 1 dans l'étape b) est similaire à celui de la référence. EXEMPLE 2 On procède dans les conditions de l'exemple 1 modifié en ce que la composition filmogène est appliquée sur une toile à peindre contenant 5 g/m2 d'acétoacétamide. La toile peinte renferme 217,5 g/m2 de peinture et 19 g/m2 d'acétoacétamide. Les résultats sont donnés dans le tableau 2 suivant (le pourcentage de formaldéhyde adsorbé est indiqué entre parenthèses). Tableau 2 Exemple 1 Référence a) formaldehyde adsorbé (pg/m3) - après 8 h 23 (72 %) 81 - après 48 h 17 (80 %) 85 - après 72 h 24 (70 %) 79 - après 96 h 24 (75 %) 97 b) formaldéhyde émis (pg/m3) REVENDICATIONS1. Composition filmogène comprenant un milieu de dispersion, un liant, des pigments, des charges et des additifs, caractérisée en ce qu'elle renferme un agent apte à piéger le formaldéhyde choisi parmi les composés à méthylène(s) actif(s), les tannins et les amides. 2. Composition selon la revendication 1, caractérisée en ce que le composé à méthylène(s) actif(s) répond à l'une des formules (I) à (IV) suivantes : > FORMULE (I) R~ (0)a O O O)b R2 R3 n (I) dans laquelle : - RI et R2, identiques ou différents, représentent un atome d'hydrogène, un radical alkyle en C1-C20, de préférence C1-C6, un radical amino ou un radical de formule (CH2)pùOùCùR4 O dans laquelle R4 représente un radical CH2 CùCH3 O ou C=CH2 R5 où R5 = H ou ùCH3 et p est un nombre entier variant de 1 à 6 R3 représente un atome d'hydrogène, un radical alkyle en CIC1o, un radical phényle ou un atome d'halogène a est égal à 0 ou 1 b est égal à 0 ou 115 - n est égal à 1 ou 2 > FORMULE (II) R6 CHR7ùC N (Il) dans laquelle - R6 représente un radical cyano ou un radical C (0)c-R$ O dans lequel : - R8 représente un atome d'hydrogène, un radical alkyle en C1-C20, de préférence C1-C6, ou un radical amino -cestégal à0ou 1 - R7 représente un atome d'hydrogène, un radical alkyle en Cl-Clo, un radical phényle ou un atome d'halogène > FORMULE (III) CH2 0 CO CH2 R9 R9ùCH2 CO-0-CH2 C (CH2)q-CH3 CH2 OùCOùCH2---R9 dans laquelle - R9 représente un radical CùN ou CO CH3 - q est un nombre entier variant de 1 à 4 > FORMULE (IV) (0)rA (0)r dans laquelle - A représente un radical (CH2)3 ou C(CH3)2 - r est égal à 0 ou 1 3. Composition selon la revendication 2, caractérisée en ce que le composé de formule (I) est la 2,4-pentanedione, la 2,4-hexanedione, la 3,5-16 heptanedione, la 2,4-octanedione, l'acétoacétamide, l'acide acétoacétique, le méthylacétoacétate, l'éthylacétoacétate, le n-propylacétoacétate, l'iso-propylacétoacétate, l'iso-butylacétoacétate, le t-butylacétoacétate, le n-hexylacétoacétate, le malonamide, l'acide malonique, le diméthylmalonate, le diéthylmalonate, le di-n-propylmalonate, le di-iso-propylmalonate, le di-n-butylmalonate , l'acide acétonedicarboxylique et le diméthylacétonedicarboxylate. 4. Composition selon la revendication 2, caractérisée en ce que le composé de formule (II) est le 2-méthylcyanoacétate, le 2-éthylcyanoacétate, le 2-n-propylcyanoacétate, le 2-iso-propylcyanoacétate, le 2-n-butylcyanoacétate, le 2-iso-butylcyanoacétate, le 2-ter-butylcyanoacétate, le 2-cyanoacétamide et le propanedinitrile. 5. Composition selon la revendication 2, caractérisée en ce que le composé de formule (III) est le triméthylolpropane triacétoacétate et le triméthylolpropane tricyanoacétate. 6. Composition selon la revendication 2, caractérisée en ce que le composé de formule (IV) est la 1,3-cyclohexanedione et l'acide de Meldrum. 7. Composition selon la revendication 1, caractérisée en ce que le tannin est un tannin de mimosa, de quebracho, de pin, de noix de pécan, de bois de ciguë ou de sumac. 8. Composition selon la revendication 1, caractérisée en ce que l'amide est l'urée, la 1,3-diméthylurée, l'éthylèneurée ou ses dérivés, la biurée, le biuret, le triuret, l'acrylamide, le méthacrylamide, les polyacrylamides et les polyméthacrylamides, 9. Composition selon l'une des revendications 1 à 8, caractérisée en ce que l'agent apte à piéger le formaldéhyde représente 0,05 à 35 % en poids de la matière sèche de la composition filmogène, de préférence de 1 à 20 %, et mieux encore de 4 à 10 %. 10. Composition selon l'une des revendications 1 à 9, caractérisée en ce que le milieu de dispersion est l'eau ou un solvant organique. 11. Utilisation de la composition filmogène selon l'une des revendications 1 à 10 pour réduire la quantité de formaldéhyde dans l'air à l'intérieur d'un bâtiment.17 12. Utilisation selon la revendication 11, caractérisée en ce que la composition filmogène est appliquée sur une toile à peindre constituée de fibres de verre, de préférence contenant un agent apte à réagir avec le formaldéhyde.